(57)【要約】【課題】熱安定性に優れる熱硬化性樹脂組成物、熱硬化性樹脂成形材料、及び従来のフェノール樹脂硬化物より靭性の優れた硬化物を提供する。【解決手段】  フェノール樹脂及び下記一般式（１）で表される化合物を含む熱硬化性樹脂組成物。前記熱硬化性樹脂組成物と充填材とを含む熱硬化性樹脂成形材料。前記熱硬化性樹脂組成物または前記熱硬化性樹脂成形材料を硬化させてなる硬化物。【化１】2010031130.tif 000015（式（１）中、Ｒ1は芳香族基を示す。Ｒ2は水酸基またはアルコキシ基である。Ｒ3は水素またはアルキル基である。ｎは２以上である。）【選択図】  なし【特許請求の範囲】
【請求項１】
フェノール樹脂及び下記一般式（１）で表される化合物を含む熱硬化性樹脂組成物。
【化１】
2010031130.tif 000014
（式（１）中、Ｒ1は芳香族基を示す。Ｒ2は水酸基又はアルコキシ基である。Ｒ3は水素又はアルキル基である。ｎは２以上である。）
【請求項２】
硬化触媒を含む請求項１記載の熱硬化性樹脂組成物。
【請求項３】
請求項１又は２記載の熱硬化性樹脂組成物と充填材とを含む熱硬化性樹脂成形材料。
【請求項４】
請求項１もしくは２記載の熱硬化性樹脂組成物または請求項３記載の熱硬化性樹脂成形材料を硬化させてなる硬化物。
【発明の詳細な説明】
【技術分野】
【０００１】
本発明は熱硬化性樹脂組成物、熱硬化性樹脂成形材料及び硬化物に関するものである。
【背景技術】
【０００２】
従来のフェノール樹脂の硬化剤としては、ヘキサメチレンテトラミン（ホルムアルデヒドとアンモニアの反応生成物）、あるいは、フェノール類にホルマリンを反応させたレゾール樹脂などが用いられている。フェノール樹脂硬化物の構造は、どちらの場合もフェノール核間の架橋がメチレン架橋に限られるため、硬化物の構造が剛直になりやすく、引っ張り強度あるいは曲げ強度などの物性面において、靭性の更なる向上には限界があった。一方で、メチレン架橋以外の架橋基として、ノボラック型フェノール樹脂をヒドロキシベンズアルデヒドで変性することにより、樹脂中の置換基の一部を置換メチレン基（−ＣＨＲ−、Ｒはヒドロキシフェニル基）とする方法も提案されている（例えば、特許文献１参照。）。当該方法により得られる硬化物は靭性が改善されるものの、用途により、さらに靭性の向上が求められていた。
また、フェノール樹脂の硬化剤にヘキサメチレンテトラミン、あるいは、レゾール樹脂を用いて成形材料とした場合、成形性を改善するためには、熱安定性の改善が必要であった。
【特許文献１】特開２００４−２６９６１３号公報
【発明の開示】
【発明が解決しようとする課題】
【０００３】
本発明は熱安定性に優れる熱硬化性樹脂組成物、熱硬化性樹脂成形材料、及び従来のフェノール樹脂硬化物より靭性の優れた硬化物を提供するものである。
【課題を解決するための手段】
【０００４】
本発明者は、上記問題点に鑑み、鋭意検討を重ねた結果、フェノール樹脂の硬化剤において、一般式（１）で表される化合物を用いることにより、上記課題を解決することを見出し、この知見に基づいて、本発明を完成するに至ったものである。
【０００５】
即ち、本発明は、本発明は、第（１）項から第（４）項により達成される。
（１）  フェノール樹脂及び下記一般式（１）で表される化合物を含む熱硬化性樹脂組成物。
【化１】
2010031130.tif 000002
（式（１）中、Ｒ1は芳香族基を示す。Ｒ2は水酸基又はアルコキシ基である。Ｒ3は水素又はアルキル基である。ｎは２以上である。）
（２）  硬化触媒を含む第（１）項記載の熱硬化性樹脂組成物。
（３）  第（１）項又は第（２）項記載の熱硬化性樹脂組成物と充填材とを含む熱硬化性樹脂成形材料。
（４）  第（１）項もしくは第（２）項記載の熱硬化性樹脂組成物または第（３）項記載の熱硬化性樹脂成形材料を硬化させてなる硬化物。
【発明の効果】
【０００６】
本発明によれば、熱安定性に優れる熱硬化性樹脂組成物、及び熱硬化性樹脂成形材料を得ることができる。また、該熱硬化性樹脂組成物及び熱硬化性樹脂成形材料を用いることにより、従来のフェノール樹脂硬化物より靭性の優れた硬化物を得ることができる。
【発明を実施するための最良の形態】
【０００７】
本発明は、フェノール樹脂及び下記一般式（１）で表される化合物を含む熱硬化性樹脂組成物、及び熱硬化性樹脂成形材料に関するものである。
【化１】
2010031130.tif 000003
【０００８】
式（１）中、Ｒ1は芳香族基を示し、フェニレン基、ビフェニレン基、ナフチレン基、ターフェニレン基、アントラセニレン基、及びこれらの芳香族基をアルキル基、アルキリデン基、酸素、スルフィド、スルホン基などの結合基で結合させたものなどを例示することができる。これらの中でも、フェニレン基、ビフェニレン基、これらの芳香族基の一部をアルキル基で置換したものが好ましい。
【０００９】
式（１）中、Ｒ2は水酸基、あるいは、メトキシ基、エトキシ基及びブトキシ基などのアルコキシ基である。Ｒ3は水素、あるいは、メチル基、エチル基及びブチル基などのアルキル基である。
【００１０】
式（１）中、ｎは２以上であり、好ましくは２以上１００以下であり、さらに好ましくは２以上１０以下である。
【００１１】
式（１）で表される化合物は、芳香族ジメチレンエーテル化合物である。その構造は、繰り返し単位におけるＲ1が、２つの−ＣＨ2−基と結合し、隣接した繰り返し単位におけるＲ1との間が−ＣＨ2−Ｏ−ＣＨ2−基で結合しており、かつ分子の末端が−ＯＨ基またはアルコキシ基を有するものである。
【００１２】
式（１）で表される化合物の合成方法は、例えば、式（２）または（３）で表される化合物を用いて、縮合することにより得ることができる。ここで、式（２）で表される化合物を用いる場合、これを反応させて式（３）で表される構造とした後、縮合しても構わない。
【００１３】
【化２】
2010031130.tif 000004
（式（２）中、Ｒ4は式（１）におけるＲ1と同様の芳香族基を示し、Ｘはフッ素、塩素、臭素及びヨウ素などのハロゲンを示す。）
【００１４】
【化３】
2010031130.tif 000005
（式（３）中、Ｒ5は式（１）におけるＲ1と同様の芳香族基を示す。Ｒ6及びＲ7は水素または炭素数１〜１０のアルキル基であり、両者は同一でも、異なっていても構わないが、アルキル基である場合は、メチル基、エチル基、ブチル基が取り扱いやすく好ましい。）
【００１５】
式（２）で表される化合物は、メチル置換アリール化合物の光ハロゲン化法や、芳香族カルボン酸エステルの還元とテトラハロゲン化炭素などのハロゲン化剤によるハロゲン化等公知の方法で製造することができる。
【００１６】
また、式（３）で表される化合物は、Ｒ5のメチレン結合部分が水素である芳香族化合物とホルムアルデヒドを、アルコール溶媒下塩基を加えてホルマール化する方法や、式（２）で表わされる化合物と金属アルコキシドを反応させることなどで合成できるが、特にこれらに限定されるものではない。
【００１７】
式（２）または（３）で表わされる化合物を縮合する方法としては、溶媒中又は無溶媒で、触媒存在下又は無触媒下で、加熱する方法が適用できるが、縮合可能な方法であれば限定されない。
前記縮合反応の温度は、適宜選択すればよいが、例えば５０℃から２００℃程度が好適である。
【００１８】
上記縮合反応における反応溶媒としては、例えば、水や、メタノール、エタノール、プロパノール、ブタノール及びエチレングリコールなどのアルコール類、ジエチルエーテル、ジイソプロピルエーテル、テトラヒドロフラン及びジオキサンなどのエーテル類、アセトン、メチルエチルケトン及びメチルイソブチルケトンなどのケトン類、メチルセロソルブ及びエチルセロソルブなどのセロソルブ類、Ｎ，Ｎ−ジメチルホルムアミド、Ｎ−メチルピロリドン及びジメチルスルホキサイドなどの非プロトン系極性溶媒、あるいはこれらの混合溶媒等が挙げられる。しかし、上記反応を達成することができれば、反応溶媒は特に限定されるものではない。
【００１９】
また、触媒としては、塩酸、硫酸、リン酸、酢酸、トルエンスルホン酸、トリフルオロ酢酸、塩化アルミ及び塩化鉄などの酸性触媒、水酸化ナトリウム、水酸化カリウムなどのアルカリ金属水酸化物、水酸化カルシウム及び水酸化マグネシウムなどのアルカリ土類水酸化物、炭酸カリウム及び炭酸水素ナトリウムなどの緩衝液形成する弱塩基性を示す化合物、トリエチルアミン、ジアザビシクロウンデセン及びピリジンなどの有機塩基など当業者が公知のものが使用できる。
【００２０】
本発明に用いるフェノール樹脂は、１分子内にフェノール性水酸基を２個以上有する化合物である。このような例としては、フェノール、クレゾール、カテコール、レゾルシノール、キシレノール、ナフトール及びビスフェノール等のフェノール化合物と、ホルムアルデヒド、アセトアルデヒド、ベンズアルデヒド及びアセトンなどのケトン類とを、当業者で公知の方法により縮合重合させて得られたノボラック型フェノール・ホルムアルデヒド樹脂；前記フェノール化合物と前記ケトン類をアルカリ条件下で反応させ合成して得られたレゾール樹脂；パラキシリレンジメタノールなどの芳香族ジメチレンアルコキシエーテルやその類縁体であるビスクロロメチレン化合物と、フェノール化合物を縮合重合させて得られた、フェノールアラルキル樹脂、ビフェニルアラルキル樹脂、ナフトールアラルキル樹脂；トリフェノールメタン、ビスフェノールＦ、ビスフェノールＡ、ジヒドロキシナフタレン及びビフェノールなどのフェノール化合物；ビニル基を有するフェノール化合物のビニル基を重合させたポリビニルフェノール；ポリヒドロキシフェニルマレイミド；バイオマスを分解して得られるリグニンまたはその分解物、あるいはその変性物；などが挙げられるが、ノボラック型フェノール・ホルムアルデヒド樹脂が安価で容易に入手でき好ましい。
【００２１】
本発明の熱硬化性樹脂組成物には、任意に硬化触媒を用いることができる。そのような硬化触媒としては、酸性物質、塩基性物質が挙げられ、酸性物質がより好ましい。
【００２２】
酸性物質としては、有機酸、無機酸のいずれでも用いることができる。無機酸としては、例えば、塩酸、硫酸、硝酸及び燐酸等が挙げられる。有機酸としては、蟻酸、シュウ酸、酢酸、安息香酸、フェノールスルホン酸、ナフタレンスルホン酸、トルエンスルホン酸等及びトリフルオロメタンスルホン酸などが挙げられる。
【００２３】
また、前記酸性物質は、加熱により酸性物質を発生させる化合物、いわゆる酸発生剤であってもよい。このような酸発生剤としては、芳香族スルホン酸シクロヘキシル類などのスルホン酸エステル、リン酸エステル、スルホニウム塩等が好ましい。これらの中でも、特に、１−フェニル−４−（ｐ−トルエンスルホン酸）シクロヘキシレン、１−（１−ナフチル）−４−（ｐ−トルエンスルホン酸）シクロヘキシレン、及び１−（２−ナフチル）−４−（ｐ−トルエンスルホン酸）シクロヘキシレンなどの芳香族スルホン酸シクロヘキシル類、および下記式（４）で表わされるスルホニウム塩が好ましい。
【００２４】
【化４】
2010031130.tif 000006
【００２５】
塩基性物質としては、水酸化リチウム、水酸化ナトリウム及び水酸化カリウムなどのアルカリ金属の水酸化物、水酸化マグネシウム、水酸化カルシウム及び水酸化バリウムなどのアルカリ土類金属の水酸化物、酸化カルシウム及び酸化マグネシウムなどアルカリ土類金属の酸化物、アンモニア、トリエチルアミン及びジアザビシクロウンデセンなどの含窒素化合物、トリフェニルホスフィンなどの有機リン化合物などが挙げられる。
【００２６】
本発明の熱硬化性樹脂組成物において、式（１）で表される化合物の使用量としては、フェノール樹脂１００質量部に対して、好ましい下限値が１０質量部で、好ましい上限値が４００質量部である。前記下限値以上であれば、より十分な強度の硬化物が得られ、前記上限値以下であれば、成形時の熱安定性に優れ、より靭性に優れた硬化物が得られる。
【００２７】
硬化触媒の使用量としては、フェノール樹脂１００質量部に対して、好ましい下限値が０．５質量部で、好ましい上限値が２０質量部である。前記下限値以上であれば、より十分な硬化速度が得られ、前記上限値以下であれば、成形時の作業性も、より良好なものとなる。
【００２８】
本発明において、式（１）で表される化合物は、熱硬化性樹脂の射出成形におけるシリンダ内での溶融温度のような低温領域では熱に対して安定であることから、熱硬化性樹脂組成物、熱硬化性樹脂成形材料とした場合に、成形時の熱安定性に優れる。
【００２９】
本発明の熱硬化性樹脂成形材料に用いる充填材としては、有機充填材及び無機充填材等の充填材を用いることができる。前記有機充填材としては、例えば、木粉、合板粉、熱硬化性樹脂硬化物粉末及び粉砕布などが挙げられる。前記無機充填材としては、例えば、ガラスビーズ、ガラスパウダー、炭酸カルシウム、タルク、シリカ、水酸化アルミニウム、クレー及びマイカなどの粉末状の充填材や、ガラス繊維及びカーボン繊維などの繊維状の充填材が挙げられる。充填材は、これらの１種又は２種以上が使用できるが、これらに限定されるものではない。
【００３０】
本発明の熱硬化性樹脂成形材料において、充填材の使用量としては、前記フェノール樹脂式（１）で表わされる化合物の合計量１００質量部に対して、好ましい下限値が２０質量部で、好ましい上限値が６００質量部である。前記下限値以上であれば、前記熱硬化性樹脂組成物の硬化物である成形品において、より十分な機械強度が得られ、前記上限値以下であれば、成形時の流動性も、より良好であり金型への充填性も良好である。
【００３１】
本発明の熱硬化性樹脂組成物及び熱硬化性樹脂成形材料において、上記成分以外の成分として、必要に応じて、レゾール樹脂、エポキシ樹脂及びシアネート樹脂などの樹脂、また、本発明に影響しない範囲で、ヘキサメチレンテトラミンなどの硬化剤、上記以外の硬化触媒や増粘剤などの流動固化特性を調整する添加剤、さらには、シランカップリング剤、着色剤、難燃剤及び離型剤などの一般的な熱硬化性樹脂及び熱硬化性樹脂組成物に用いられる各種添加剤を用いることができる。
【００３２】
本発明の熱硬化性樹脂組成物は、フェノール樹脂、式（１）で表わされる化合物、任意に硬化触媒及び必要に応じて用いる各種添加剤を混合して製造することができる。その混合方法としては、特に制限されることはなく、例えば、公知のミキサーで混合することによって得ることができ、溶融混合しても良い。また、フェノール樹脂と式（１）で表わされる化合物とを、予め溶融混合した混合物を製造し、この混合物と、前記した硬化触媒などを混合して製造しても良い。
【００３３】
本発明の熱硬化性樹脂組成物を用いて、熱硬化性成形材料とする場合は、その製造方法は特に制限されず、前記熱硬化性樹脂組成物及び充填材、必要に応じて添加剤を混合し、例えば、加熱ロールやニーダーなどによって、溶融混合して得ることができる。
【００３４】
本発明の熱硬化性樹脂組成物及び熱硬化性樹脂成形材料は、例えば、５０℃以上、望ましくは８０〜３００℃程度に加熱することにより、硬化物とすることができる。得られた硬化物は、フェノール樹脂のメチレン結合間にフェノール核のみならず、フェニレン基、ビフェニレン基といった芳香族基を含んだ構造となるため、架橋点間距離を長くすることができるため、従来のフェノール樹脂をヘキサメチレンテトラミンで硬化させた硬化物より柔軟となり、靭性が向上する。
【００３５】
本発明の熱硬化性樹脂組成物は、成形時の熱安定性に優れると共に、靭性の優れた硬化物を得ることができることから、ヘキサメチレンテトラミンやレゾール樹脂が硬化剤として用いられている既存の用途全般に適用可能である。特に成形材料、機構部品、電子部品、筐体、建材、積層板、接着剤、摩擦材、研磨剤等の種々の用途に好適に使用することができる。
【実施例】
【００３６】
以下、実施例により本発明を詳しく説明するが、本発明はこれによって何ら限定されるものではない。
【００３７】
（合成例１）
三口フラスコに、４，４’−ビスメトキシメチルベンゼン１００質量部、メチルイソブチルケトン１００質量部及び３５％塩酸２質量部を仕込み、６０℃で６時間反応させた後、１２０℃まで昇温し、揮発分を除去した。その後、さらに減圧下、１３０℃で６時間反応させることにより、下記式（５）で表される化合物（Ａ）を得た。得られた化合物（Ａ）について、テトラヒドロフランを移動相として、ゲルパーミエーションクロマトグラフ（ＧＰＣ）により、ポリスチレン換算の数平均分子量は６４０であった。
【００３８】
【化５】
2010031130.tif 000007
【００３９】
（合成例２）
合成例１において、３５％塩酸の使用量を２質量部から５質量部、最終反応条件を１３０℃、６時間から、１３５℃、９時間に変更した以外は合成例１と同様の方法により、化合物（Ｂ）を得た。得られた化合物（Ｂ）について、ＧＰＣよるポリスチレン換算の数平均分子量は１４２０であった。
【００４０】
（合成例３）
合成例１において、４，４’−ビスメトキシメチルベンゼンを１，２−ベンゼンジメタノール１００質量部に置き換えた以外は合成例１と同様の方法により、下記式（６）で表される化合物（Ｃ）を得た。得られた化合物（Ｃ）について、ＧＰＣによるポリスチレン換算の数平均分子量は６６０であった。
【００４１】
【化６】
2010031130.tif 000008
【００４２】
（合成例４）
合成例１において、４，４’−ビスメトキシメチルベンゼンを４，４’−ビスメトキシメチルビフェニル１００質量部に置き換えた以外は合成例１と同様の方法により、下記式（７）で表される化合物（Ｄ）を得た。得られた化合物（Ｄ）について、ＧＰＣによるポリスチレン換算の数平均分子量は７６０であった。
【００４３】
【化７】
2010031130.tif 000009
【００４４】
（合成例５）
合成例１において、４，４’−ビスメトキシメチルベンゼンを９，１０―ジメトキシメチルアントラセン１００質量部に置き換えた以外は合成例１と同様の方法により、下記式（８）で表される化合物（Ｅ）を得た。得られた化合物（Ｅ）について、ＧＰＣによるポリスチレン換算の数平均分子量は７２０であった。
【００４５】
【化８】
2010031130.tif 000010
【００４６】
（合成例６）
三口フラスコに、４，４’−ビスクロロメチルベンゼン１００質量部、メタノール１００質量部、水酸化ナトリウム１８質量部、水７５質量部を仕込み、室温で６時間反応した後、メチルイソブチルケトンを１００質量部加え、ｐＨが７．０になるように中和し、３０分間混合した。その後、静置分離し、水層を除去した。その後、水を１００質量部仕込み、混合した後、静置して油層と水層とを分離して、水層を除去する工程を３回繰り返した。次に、上記で得られた油層を１２０℃まで昇温し、揮発分を除去した後、さらに減圧下、１３０℃で３時間反応することにより、下記式（９）で表される化合物（Ｆ）を得た。得られた化合物（Ｆ）について、ＧＰＣによるポリスチレン換算の数平均分子量は５３５であった。
【００４７】
【化９】
2010031130.tif 000011
【００４８】
（合成例７）
三口フラスコに、フェノール１００質量部、３７％ホルマリン８５質量部及び蓚酸１質量部の混合物を仕込み、１００℃で３時間反応後、反応混合物の温度が１４０℃になるまで、常圧蒸留で脱水した。更に、反応容器内の圧力を０．９ｋＰａまで、徐々に減圧しながら、反応混合物の温度が２３０℃になるまで、減圧蒸留して、未反応フェノールを除去して、ＧＰＣによるポリスチレン換算の数平均分子量が１２５０、軟化点（ＪＩＳ  Ｋ  ２５３１に準拠）が１０７℃のノボラック型フェノール樹脂を得た。
【００４９】
（合成例８）
三口フラスコに、フェノール１００質量部、３７％ホルマリン１４５質量部及びアンモニア水５質量部の混合物を仕込み、８０℃で３時間反応後、反応混合物の温度が１１０℃になるまで、常圧蒸留で脱水した。更に、反応容器内の圧力を１ｋＰａまで、徐々に減圧しながら、反応混合物の温度が１１０℃になるまで、減圧蒸留して、ＧＰＣによるポリスチレン換算の数平均分子量が６５０、軟化点が７２℃のレゾール型フェノール樹脂を得た。
【００５０】
（実施例１）
合成例１で得た化合物Ａ１１９質量部、合成例７で得たノボラック型フェノール樹脂１００質量部を、卓上粉砕機を用いて粉砕混合して、熱硬化性樹脂組成物を得た。
得られた熱硬化性樹脂組成物について、硬化速度の指標であるゲルタイムの評価を行った。
ゲルタイムは、１１０℃又は１７５℃に保った熱板上に、上記で得た１．５ｇの試料をのせ、スパチュラで、常時、かき混ぜながら、スパチュラを持ち上げても、樹脂組成物が糸を引かなくなるまでの時間を測定した。この時間が短いほど、硬化速度が速いことを示す。
また、得られた熱硬化性樹脂組成物を、金型を用い、幅１０ｍｍ、長さ１００ｍｍ、厚み４ｍｍに、１５０℃で圧縮成形し、乾燥機により１７５℃で６時間硬化して曲げ試験片を作製した。次いで、この曲げ試験片１０本を用いて、２５℃、相対湿度６０％の雰囲気で、試験機（（株）オリエンテック社製  ＵＣＴ−３０Ｔ型テンシロン）により、支点間距離６４ｍｍ、クロスヘッド速度２ｍｍ／分の条件で、曲げ試験を行い、曲げ強度の高いもの上位５本の曲げ弾性率、曲げ歪量の平均値を算出した。
【００５１】
（実施例２〜９及び比較例１、２）
合成例１〜６で得た化合物Ａ〜Ｆ、合成例７で得たノボラック型フェノール樹脂、合成例８で得たレゾール型フェノール樹脂を用いて、表１に示す割合で配合し、実施例１と同様の方法で熱硬化性樹脂組成物を作製し、上記同様の方法で特性評価を行った。
【００５２】
【表１】
2010031130.tif 000012
【００５３】
（実施例１０）
合成例１で得た化合物Ａ１１９質量部、合成例７で得たノボラック樹脂１００質量部、木粉（大友化成株式会社製、１００メッシュ以下）３２９質量部を混合し、この混合物を、加熱ロールを用いて、８０℃で、３分間、混練して、熱硬化性樹脂成形材料を得た。得られた成形材料を用いて、実施例１と同様の方法により、曲げ試験を実施した。
【００５４】
（実施例１１、１２及び比較例３）
表２に示す割合で配合し、実施例１０と同様の方法で熱硬化性樹脂成形材料を作製し、特性評価を行った。
【００５５】
【表２】
2010031130.tif 000013
【００５６】
上記の表１、２の結果から明らかなように、本発明の熱硬化性樹脂組成物及び成形材料は、成形温度程度の高い温度では十分な反応速度を示し、成形温度より低い温度では、熱安定性が高い。さらに、本発明の熱硬化性樹脂組成物及び成形材料の硬化物は高い曲げ弾性率でありながら、靭性が高いという結果が得られた。
【産業上の利用可能性】
【００５７】
本発明の熱硬化性樹脂組成物は、熱安定性に優れると共に、靭性の優れた硬化物を得ることができることから、ヘキサメチレンテトラミンやレゾール樹脂が硬化剤として用いられている既存の用途全般に適用可能である。特に成形材料、機構部品、電子部品、筐体、建材、積層板、接着剤、摩擦材、研磨剤等の種々の用途に好適に使用することができる。